Brevet FR2633610A1 — publié le 19900105

La présente invention concerne un enduit de revêtement de façades de bâtiment. Elle concerne plus précisément un enduit sec à malaxer avec de l'eau avant son application sur le support constituant une façade de bâtiment. Un support peut être constitué de briques, de terre cuite, de moellons, de panneaux préfabriqués, de pierres calcaires ou d'autres. Ces différents matériaux utilisés pour constituer les différents supports possèdent des comportements différents vis à vis de la variation en température et en humidité. En plus, leur surface extérieure recevant de l'enduit peut être plus ou moins rugueuse. Un enduit idéal doit adhérer solidement au support malgré les différences entres les variations dimentionnelles entre eux. Un bon enduit doit être maniable, autrement dit, facilement applicable, il doit être également léger, ce qui facilite sa manutention et également allège la charge sur le support. On connait le brevet FR 2 249 048 et le certificat d'utilité FR 2 273 137 qui décrivent l'incorporation de matériau léger dans les enduits. Le brevet FR 2 249 048 décrit l'incorporation de la vermiculite dans un enduit. Le problème de l'utilisation de la vermiculite est qu'elle se comprime sous l'effet de malaxage de l'enduit et également sous l'effet du propre poids du dit enduit une fois humidifié. En plus la vermiculite est mécaniquement très fragile et elle s'effrite facilement en se transformant en granulats très fins, ce qui est néfaste sur les qualités mécaniques de l'enduit. Le certificat d'utilité FR 2 273 137 décrit l'incorporation de granulats de la mousse de roche volcanique dans l'enduit. La mousse de roche volcanique est stable vis à vis de l'humidité, autrement dit, son volume reste constant pendant le séchage de l'enduit. Sachant que l'enduit même se contracte pendant le séchage, il est facile d'admettre que ces granulats s'opposent au mouvement de contraction de l'enduit mettant celui-ci, une fois sec, sous tension mécanique. Le but de la présente invention est de proposer un genre d'agrégats à incorporer dans l'enduit sans s'effriter ni s'opposer aux variations dimensionnelles de l'enduit même. Ces agrégats sont sous une forme de granulats dont la granulométrie est comparable avec celle d'autres agrégats contenus dans l'enduit et notamment les agrégats de charge comme par exemple les agrégats calcaires. La matière de ces granulats est légère et souple. La matière de ces granulats doit présenter des variations dimentionnelles vis à vis de l'humidité dans le même sens que celles de l'enduit même, autrement dit, son volume diminue si le taux d'humidité diminue et vice versa. Une matière possible qui répond à ces exigences est, selon la présente invention : le liège délignifié. Il est à noter que le liège à incorporer dans l'enduit, faisant l'objet de la présente invention est un liège brut (non délignifié) ; la délignification se fait une fois que l'enduit est humidifié et malaxé. En effet, la lignine qui est-une matière dure se dégrade dans le milieu basique de l'enduit. La présente invention sera mieux comprise à la lecture de la description détaillée ci-dessous. L'enduit de revêtement de façade, constitue la couche extérieure de bâtiment. Les caractéristiques recherchées pour un enduit sont 1- la maniabilité pendant la préparation et pendant l'application. 2- l'adhérence sur le support. 3- la souplesse "l'élasticité" pour pouvoir suivre, sans dégats, les variations dimensionnelles du support. 4- la légèreté pour ne pas présenter une charge inutile sur le support et par conséquent, sur le bâtiment. 5- satisfaction à la vue et au toucher. Les granulats de liège proposés, comme un des composants, de l'enduit contribuent activement à faire apparaitre les caractéristiques 1, 3, 4 et 5. En effet, le fait d'inclure des granulats souples et légers, comme les granulats de liège, rend l'enduit très maniable ; cette mania bilité est dûe à la légèreté du liège (65 kg/m3, granulométrie 1 à 2 mm), à son élasticité et également à sa compatibilité aux liants hydrauliques faisant partie de l'enduit. L'élasticité d'un enduit contenant, selon l'invention, des granulats de liège a été testé, comme il sera détaillé plus loin. La légèreté de l'enduit contenant, selon l'invention, des granulats de liège est évidente vu sa densité. La satisfaction à la vue de l'enduit, faisant l'objet de l'invention , est due à sa compatibilité aux liants hydrauliques constituant ainsi un mélange régulier et homogène. Un enduit selon l'invention peut être composé comme -liants hydrauliques, chaux + ciment blanc de .. 20 à 30 % -agrégats de verre expansé (granulométrie de 1 à 2 mm, de ........................... 0,5 à 10 % -granulats de liège (granulométrie de 0,5 à 3 mm mais de préférence de l à 2 mm), de ... 0,5 à 10 % --adjuvants, de ........................... 3 å 10 % Les pourcentages indiqués sont pondéraux. Il est à noter que cette formule est donnée à titre indicatif en ce qui concerne les ingrédients autres que le liège. Un enduit, selon la présente invention, ne doit pas contenir focément tous les ingrédients cités. De même les poucentages indiqués sont également à titre indicatif. Les adjuvants cités sont des adjuvants habituellement ajoutés pour améliorer l'adhérence, la maniabilité et l'hydrofugation dans la masse. Un enduit préparé selon la formule ci-avant donnée en respectant les poucentages indiqués donne après 35 jours de séchage, un module d'élasticité en compression de 20 000da N/cm2 (deca Newotons par centimètre carré), une perte d'eau de 14% et une rétention d'eau de 96 à 97 %. I1 va de soi que la présente invention peut être améliorée de toutes façons connues ou à connaitre sans pour autant sortir du cadre du présent brevet à savoir l'incorporation de granulats de liège dans un enduit de revêtement de façades. REVENDICATIONS 1. Enduit de revêtement de façades de bâtiment du type de ceux se constituant d'un liant hydraulique, comme la chaux et le ciment et d'un ou plus des composants suivants - agrégats calcaires comme les granulats de marbre, - agrégats de verre expansé, - adjuvants pour améliorer l'adhérence1 la maniabilité et l'hydrofugation, enduit caractérisé en ce qu'il comporte des granulats d'une matière souple et légère. 2. Enduit de revêtement selon la revendication 1 caractérisé en ce que la dite matière souple a la faculté de présenter des variations dimensionnelles selon l'humidité du milieu ; son volume augmente lorsque l'humidité augmente et vice versa. 3. Enduit de revêtement selon la revendication 1 et/ou la revendication 2 caractérisé en ce que la dite matière souple est le liège. 4. Enduit selon la revendication 3 caractérisé en ce que les granulats de liège ont une granulométrie de 0,5 à 3 mm et de préférrence de 1 à 2 mm. 5. Enduit selon la revendication 3 caractérisé en ce que les granulats de liège représentent un pourcentage pondéral de 0,5 à 15 % et de préférence de 2 à 10 % par rapport au poids total de l'enduit.